(57)【要約】【課題】良好な分散性を有する導電性磁性インク、並びに該導電性磁性インクを用いた電磁シールド及び金属対応ＲＦＩＤを提供すること。【解決手段】酸化物磁性ナノ粒子（Ａ）と、分散剤（Ｂ）と、添加物（Ｃ）と、粒子（Ｄ）と、を含み、前記酸化物磁性ナノ粒子（Ａ）は、鉄を含有し、前記分散剤（Ｂ）は、樹脂を含有し、前記添加物（Ｃ）は、カーボンナノチューブ、フラーレンもしくはカーボンを含有し、前記粒子（Ｄ）は、Ｇａ、ＺｎおよびＳｎから選ばれる１種類以上を有する酸化物粒子を含有することを特徴とする。【選択図】図３
2014012794.tif 000002
【特許請求の範囲】
【請求項１】
酸化物磁性ナノ粒子（Ａ）と、分散剤（Ｂ）と、添加物（Ｃ）と、粒子（Ｄ）と、を含み、
前記酸化物磁性ナノ粒子（Ａ）は、鉄を含有し、
前記分散剤（Ｂ）は、樹脂を含有し、
前記添加物（Ｃ）は、カーボンナノチューブ、フラーレンもしくはカーボンを含有し、
前記粒子（Ｄ）は、Ｇａ、ＺｎおよびＳｎから選ばれる１種類以上を有する粒子を含有することを特徴とする導電性磁性インク。
【請求項２】
前記粒子（Ｄ）は、Ｇａ、ＺｎおよびＳｎから選ばれる１種類以上を有する酸化物粒子を含有することを特徴とする請求項１に記載の導電性磁性インク。
【請求項３】
前記添加物（Ｃ）は、柱状もしくは中空構造であることを特徴とする請求項１または２に記載の導電性磁性インク。
【請求項４】
前記酸化物磁性ナノ粒子（Ａ）は、マグヘマイト（γ−Ｆｅ２Ｏ３）もしくはバリウムフェライト（ＢａＦｅ）を含有することを特徴とする請求項１乃至３のいずれかに記載の導電性磁性インク。
【請求項５】
前記酸化物磁性ナノ粒子（Ａ）は、フェライト（ＭＦｅ２Ｏ４）を含み、ＭはＧａあるいはＳｒを含むことを特徴とする請求項１乃至４のいずれかに記載の導電性磁性インク。
【請求項６】
前記酸化物磁性ナノ粒子（Ａ）は、配向されてなることを特徴とする請求項１乃至５のいずれかに記載の導電性磁性インク。
【請求項７】
請求項１乃至６のいずれかに記載の導電性磁性インクが塗布されてなることを特徴とする電磁シールド。
【請求項８】
請求項１乃至６のいずれかに記載の導電性磁性インクが塗布されてなることを特徴とする金属対応ＲＦＩＤ。
【発明の詳細な説明】
【技術分野】
【０００１】
本発明は、磁性を有するナノ粒子材料系の分野に関し、特に、導電性磁性インク、並びに該導電性磁性インクを用いた電磁シールド及び金属対応ＲＦＩＤに関する。
【背景技術】
【０００２】
従来のナノ粒子材料系においては、流体の状態にして酸化鉄などを塗布して磁気テープ等の用途に適用してきた。主に、ナノメータ規模でのみ現れる独特な磁気特性（例えば超常磁性、磁気抵抗効果、磁気異方性等）に基づく。また、特許文献１などは導電性を生かして電極を作製するに至っている。
これらの材料の最も重要な特性の一つは、性質はそのサイズ、内部構造の配列の乱れ、又は凝集状態によって広範囲に変化することである。
【０００３】
磁性ナノ粒子は、水性プロトンとの双極性の磁気相互作用のために隣接組織における緩和時間を変更することによって作用する。
磁気共鳴におけるコントラスト剤の効率は緩和度によって測定される。この緩和度は、コントラスト剤の濃縮ユニットごとのコントラスト剤によって誘起されるプロトン緩和率の増加として定義される。この場合、緩和度は粒径にも関係しており、粒度分布が狭い場合、より均質でもある。
【０００４】
ナノ粒子の磁気的性質を決定している別の特徴は、それらの形状である。
例えば、磁気異方性エネルギーに関与している条件のうちの１つは異等方性であって、それは球状粒子よりも長形粒子のほうが大きいといったことである。
従って、異なる形状又は特に細長い形状を有する粒子を生成する方法を開発することが望ましい。
結果、コントラスト剤又は高熱剤として最適化された磁性粒子を生成するための必須の条件の一つは、サイズ、サイズ分散及び形状の制御である。基本的に分散状態をコントロールできないと、塗布等により形成された磁性体が不均一となり、機能性をうまく持たすことができないという問題がある。
【０００５】
そこで従来において、例えば特許文献２では、遷移金属から金属前駆体溶液を形成するステップ、前記金属前駆体溶液を界面活性剤溶液に加えるステップ、凝集剤を加えて永久凝集を起こすことなくナノ粒子を溶液から析出させるステップ、およびハイドロカーボン溶媒を加えて前記ナノ粒子の再結合または再コロイド化を行うステップを含む、ナノ粒子を形成する方法で強磁性ナノ粒子を得ている。
【０００６】
また、特許文献３では元素Ｃｏ、Ｆｅ、Ｎｉ、Ｓｍ、Ｎｄ、Ｐｒ、Ｐｔ、Ｇｄ、前記元素の金属間化合物、前記元素の二元合金、前記元素の三元合金、Ｆｅ以外の少なくとも１種の前記元素をさらに含むＦｅ酸化物、バリウムフェライト、およびストロンチウム・フェライトからなる群から選択された磁性材料を含む粒子が開示されている。
特許文献３では、特許文献２同様、金属前駆体溶液を界面活性剤溶液に加え粒子形成する方法を開示している。
【０００７】
さらに特許文献４には、中空構造体としてのハニカム構造が記載されており、このような構造体を作製することは可能となっていて、垂直方向に揃えるには適している。
特許文献５ではカーボンナノチューブに磁性材料をとりこむ技術が記載されているが、工程が複雑である。
特許文献６では酸化鉄からなる磁性材料粒子と、カーボンナノチューブとをシリコーン樹脂からなる結合剤の内部に分散してなる磁性体及び電磁波吸収材が記載されている。
【０００８】
またさらに特許文献７および特許文献８では、磁性ナノ材料粒子として（γ−Ｆｅ２Ｏ３）と六方晶フェライト材料としてバリウム・フェライト（ＢａＦｅ）が示されている。
特許文献９はバリウムフェライト（ＢａＦｅ）材料Ｃｏ2+、もしくはＮｉ2+、またはＺｎ2+、もしくはこれらの２種以上を含有したしてなることを特徴とする高周波用磁性体が記載されている。
【０００９】
一方、強磁性ナノ粒子を液相中で還元剤を用いて合成する方法では、生じた副生成物を除去する必要があり、従来法では、貧溶媒を加え、ナノ粒子を凝集させた後、遠心分離機を用い沈降させ、上澄みに含まれる副生成物である塩類を除去するという手法であった。しかしながら、この手法では、凝集したナノ粒子を再分散する必要があること、及び遠心分離機を用いることから工業的製造適性がないものとなっていた。
【発明の概要】
【発明が解決しようとする課題】
【００１０】
そこで本発明は、良好な分散性を有する導電性磁性インク、並びに該導電性磁性インクを用いた電磁シールド及び金属対応ＲＦＩＤを提供することを目的とする。
【課題を解決するための手段】
【００１１】
上記課題を解決するための本発明に係る導電性磁性インクは、酸化物磁性ナノ粒子（Ａ）と、分散剤（Ｂ）と、添加物（Ｃ）と、粒子（Ｄ）と、を含み、前記酸化物磁性ナノ粒子（Ａ）は、鉄を含有し、前記分散剤（Ｂ）は、樹脂を含有し、前記添加物（Ｃ）は、カーボンナノチューブ、フラーレンもしくはカーボンを含有し、前記粒子（Ｄ）は、Ｇａ、ＺｎおよびＳｎから選ばれる１種類以上を有する酸化物粒子を含有することを特徴とする。
【発明の効果】
【００１２】
本発明によれば、良好な分散性を有する導電性磁性インク、並びに該導電性磁性インクを用いた電磁シールド及び金属対応ＲＦＩＤを提供することができる。
【図面の簡単な説明】
【００１３】
【図１】基板上に形成された柱状構造のカーボンナノチューブを示す模式図である。
【図２】ＣＶＤ炉で気相法により作製した直後の膜状カーボンナノチューブを示す図である。
【図３】ハニカム状中空構造体の製造方法のフローの一例を示す模式図である。
【発明を実施するための形態】
【００１４】
本発明に係る導電性磁性インクは、酸化物磁性ナノ粒子（Ａ）と、分散剤（Ｂ）と、添加物（Ｃ）と、粒子（Ｄ）と、を含み、前記酸化物磁性ナノ粒子（Ａ）は、鉄を含有し、前記分散剤（Ｂ）は、樹脂を含有し、前記添加物（Ｃ）は、カーボンナノチューブ、フラーレンもしくはカーボンを含有し、前記粒子（Ｄ）は、Ｇａ、ＺｎおよびＳｎから選ばれる１種類以上を有する酸化物粒子を含有することを特徴とする。
【００１５】
次に、本発明に係る導電性磁性インク、並びに該導電性磁性インクを用いた電磁シールド及び金属対応ＲＦＩＤについてさらに詳細に説明する。
尚、以下に述べる実施の形態は、本発明の好適な実施の形態であるから技術的に好ましい種々の限定が付されているが、本発明の範囲は以下の説明において本発明を限定する旨の記載がない限り、これらの態様に限られるものではない。
【００１６】
−酸化物磁性ナノ粒子（Ａ）：磁性材料−
本発明における酸化物磁性ナノ粒子（Ａ）は、鉄を含む酸化物磁性ナノ粒子である。
酸化物磁性ナノ粒子（Ａ）は、磁性インク中に５〜５０重量％含有されることが好ましく、１０〜４０重量％含有されることがより好ましい。
酸化物磁性ナノ粒子（Ａ）は、１０〜８０ｎｍであることが好ましく、２０〜  ６０ｎｍであることがより好ましい。
【００１７】
本発明における酸化物磁性ナノ粒子（Ａ）は、マグヘマイト（γ−Ｆｅ２Ｏ３）もしくはバリウムフェライト（ＢａＦｅ）を含むことが好ましい。
【００１８】
このような材料は、磁気テープに使用されるなど古くから慣用されているものであるが、ナノ粒子としては、特開２００２−２５５５６０号公報で示されるような方法で作製でき、戸田工業等から入手可能である。
この特開２００２−２５５５６０号公報に記載されているヘマタイトについては、平均長軸径が０．００５〜０．３μｍであって平均短軸径が０．０００５〜０．１０μｍである針状ヘマタイト粒子が長軸方向に方向性をもって配列した構造を有する集合体からなり、塗膜の収縮率が９．０〜２０％である磁気記録媒体の非磁性下地層用ヘマタイト粉末である。
【００１９】
またバリウムフェライトも同様で、ナノ粒子としては特開２０１１−０１８４２２号公報に示されるように、六方晶フェライトとして示されている。磁気記録媒体用六方晶フェライト粒子粉末は、Ｂａ、Ｓｒ及びＣａから選ばれる１種又は２種以上の元素を含有するマグネトプランバイト型（Ｍ型）フェライト微粒子粉末又はＷ型フェライト微粒子粉末、あるいはそれらの原子の一部が他の元素で置換された六方晶フェライト粒子粉末である。六方晶フェライト粒子粉末の板状比（平均板面径と平均厚みの比）（以下、「板状比」という。）は１．５〜１０．０が好ましく、より好ましくは１．７５〜８．０、更により好ましくは２．０〜６．０である。板状比が１０を超える場合には、粒子間のスタッキングが多くなり、磁性塗料の製造時におけるビヒクル中への分散性が低下すると共に、粘度が増加する場合があるため好ましくない。
【００２０】
また本発明では、酸化物磁性ナノ粒子（Ａ）は、フェライト（ＭＦｅ２Ｏ４）を含み、ＭはＧａあるいはＳｒからなることが好ましい。本発明では、ＧａもしくはＳｒを含む添加物（フェライト；酸化物磁性ナノ粒子（Ａ））を添加することで、導電性添加剤を含んだ分散剤（Ｂ）に分散時に樹脂と同時に良好に分散させることができる。これらはインクおよび応用品に用いられる。
【００２１】
導電性添加剤は、磁性体全体の量に対して、０ｗｔ％より大きく５ｗｔ％以下の配合量であることが好ましい。
導電性添加剤とは、従来磁気テープなどでは、コバルトを添加（含有）させて、保磁力もしくは残留磁束密度の磁気特性を向上させていた。
【００２２】
ガリウム（Ｇａ）添加の場合、ガリウムは固体で反磁性なので、磁性粒子を作製するときに磁性粒子（特にγ−Ｆｅ２Ｏ３など）は針状粒子で表面はでこぼこしているので、磁場を掛けて配向させるときに、そのでこぼこ等に付きやすい。なぜならば磁極（ＮＳ）が反対なので、またガリウムはＦｅなどとの相性がよく、すぐ合金をつくりやすいという特性ももっている。ただし、添加量が少ないし、磁気特性に大きな影響をおよばさない範囲を添加する必要がある。
ガリウムの熱伝導率は（３００Ｋ）４０．６Ｗｍ−１Ｋ−１である。
亜鉛（Ｚｎ）添加の場合、構造が六方最密充填構造よりもややｃ軸方向に伸びていることで、バリウムフライトとは構造が似ているので相性が良く、熱伝導率も（３００Ｋ）１１６Ｗｍ−１Ｋ−１とＳｉと同等である。
スズの場合、融点が低く比較的無害な金属材料として使われている、（３００Ｋ）６６．８Ｗｍ−１Ｋ−１とＳｉの半分程度である。
【００２３】
なお、酸化物磁性ナノ粒子（Ａ）は配向させることが好ましい。配向させることで配向方向やその垂直方向で磁気特性がよくなる。
【００２４】
−分散剤（Ｂ）−
・分散剤
分散剤（Ｂ）は、磁性インク中に３０〜７０重量％含有されることが好ましく、４０〜６０重量％含有されることがより好ましい。
【００２５】
有機分散剤は、一般的に反応混合物に少量添加される場合に、表面張力を下げる表面活性極性有機化合物である。好適な有機分散剤としては、アニオン性界面活性剤、カチオン性界面活性剤、非イオン性界面活性剤、両性界面活性剤、極性有機溶剤、保護コロイド、安定剤及びそれらの混合物及び／又は組み合わせからなる群から選択された水混和性又は水溶性化合物である。
【００２６】
その他に分散剤（Ｂ）はエポキシ樹脂材料、フェノール樹脂材料やポリウレタン樹脂材料でも良い。
エポキシ樹脂−フェノール樹脂硬化剤系の必須成分であるエポキシ樹脂は、分子中に２個以上のエポキシ基を有するエポキシ化合物であればよく、その種類等に限定されるものではない。このようなエポキシ樹脂としては、フェノールまたはアルキルフェノール類とヒドロキシベンズアルデヒドとの縮合物をエポキシ化することにより得られるエポキシ樹脂、フェノールノボラック型エポキシ樹脂、クレゾールノボラック型エポキシ樹脂、ナフトールのノボラック型エポキシ樹脂、ビスフェノールＡのノボラック型エポキシ樹脂、ビスフェノールＡのグリシジルエーテル、テトラ（ヒドロキシフェニル）アルカンのエポキシ化物、ビスヒドロキシビフェニル系エポキシ樹脂等が挙げられる。これらは１種または２種以上の混合物として使用される。
なお、磁性体組成物が、例えば、半導体素子等に用いられる場合には、半導体素子の信頼性を確保するために、エポキシ樹脂中に含まれる塩素量は１０００ｐｐｍ以下であることが好ましい。
【００２７】
また分散剤（Ｂ）はウレタン変性共重合ポリエステルでも良い（有機溶剤可溶性）。メチルエチルケトン、トルエンなどの汎用有機溶剤に可溶なポリエステル樹脂で、金属、ポリエステルフィルム、塩ビ樹脂などの基材に優れた接着性を示し、樹脂単独でも優れた被膜を形成すが、イソシアネート化合物、メラミン化合物、エキポシ樹脂などの硬化剤を併用することで、さらに強靱な被膜になる。
【００２８】
また、好適なアニオン性、カチオン性、非イオン性又は両性界面活性剤は、分子中に、疎水性及び親水性部分を含む。この例としては、ポリエチレングリコール−４００（ＰＥＧ）、ドデシル硫酸ナトリウム（ＳＤＳ）、セチル−トリメチルアンモニウムブロミド（ＣＴＡＢ）又はビス（２−エチルヘキシル）スルホコハク酸ナトリウム塩である。極性有機溶剤としては、メチル−エチルケトン、アセチルアセトン、ジメチルケトン、ジエチルケトン、ジアセトン−アルコール並びにそれらの混合物及び／又は組み合わせのような有機ケトン化合物が好ましいものとして挙げられる。
【００２９】
好適な保護コロイドの例としては、ポリエチレンオキシド（ＰＥＯ）及びポリビニル−ピロリドン（ＰＶＰ）のような水溶性ポリマーが挙げられる。
好適な安定剤の例としては、炭水化物、トラガンスゴム、ブドウ糖、アラビアゴム、カルボキシメチルセルロース、ヒドロキシメチルセルロース、ゼラチン並びにそれらの混合物及び組み合わせからなる群から選択された多糖類が挙げられる。
【００３０】
より好ましくは、水酸化アルカリ水溶液を添加する前に、有機分散剤が銀塩水溶液に添加される。銀塩と水酸化アルカリ水溶液との並行した同時添加を実施する場合には、有機分散剤は、反応容器中の水溶液に添加される。水酸化アルカリ塩基に銀塩溶液を添加する場合には、有機分散剤は、反応容器中の水酸化アルカリ溶液に添加される。典型的には、反応混合物中の水／有機分散剤の比率は、１００：１ないし１：６の範囲、好ましくは５０：１ないし１：３の範囲にある。
【００３１】
・溶媒
本発明において、溶媒は溶剤を意味するものであり、分散剤（Ｃ）に含まれる樹脂と共に用いられる。
通常用いられる各種有機溶剤、例えば、メチルエチルケトン、メチルイソブチルケトン、トルエン、酢酸エチル、テトラヒドロフラン等のバインダ（結合剤）として用いる樹脂材料（バインダ樹脂）を溶解するのに適したものを単独または２種以上にて混合して適宜用いることが可能である。このましくは常温で揮発しないものとしてはメチルイソブチルケトンが好ましい。
【００３２】
−添加物（Ｃ）−
本発明に用いられる添加物（Ｃ）は、カーボンナノチューブ、フラーレンもしくはカーボンを含有してなる。
添加物（Ｃ）は、磁性インク中に０．１〜１０重量％含有されることが好ましく、０．５〜５重量％含有されることがより好ましい。
また、本発明に用いられる添加物（Ｃ）は、柱状もしくは中空構造であることが好ましい。
【００３３】
柱状もしくは中空構造の製造方法としては例えば、図１に示すように、カーボンナノチューブを基板に成長させて柱状構造とすることができる。なお、図２はＣＶＤ炉で気相法により作製した直後の膜状カーボンナノチューブである。
またその他、図３（ａ）装置５０中において凹部５３を複数配置した基板５２の上に素材５１を塗布して周囲を減圧し、図３（ｂ）基板凹部５３と素材５１層の間に保持されたガスの圧力によって素材が基板５２の垂直方向に延伸して、図３（ｃ）減圧下で乾燥、冷却されることによってハニカム状中空構造体５５を形成しても良い。（特開２０１２−０００８２９号公報参照。）
なお、本発明において柱状もしくは中空構造の添加物（Ｃ）の製造方法としては上記の例に何ら限定されるものではなく、周知慣用の製造方法により作製することができる。
【００３４】
カーボンナノチューブもしくはフラーレンとしては、例えば、Ｃ６０、Ｃ７０、Ｃ８２、Ｃ８４、さらに高分子量のフラーレン等を使用できる。
フラーレンまたはカーボンナノチューブの合成法としては、希ガス中でグラファイト棒を直接通電加熱する抵抗加熱法、希ガス中で２本のグラファイト棒の間にアーク放電を起させて合成するアーク放電法等がある。フラーレン、カーボンナノチューブとしては、内部空間にＬａ、Ｙ、Ｓｃ等の金属等を内包したものも使用できる。金属内包フラーレンの合成には、金属酸化物（Ｌａ２Ｏ３等）を含む炭素棒を用いてアーク放電を起させて合成したり、金属酸化物を含む炭素チップをるつぼ状陽極に投入してアーク放電を起させて合成したりする方法がある。
【００３５】
前記フラーレンの平均粒径としては、０．０１〜０．２μｍが好ましく、より好ましくは０．０１〜０．１μｍである。フラーレンの平均粒径が０．０１μｍ未満の場合には凝集等が生じやすく適しておらず、０．２μｍより大きい場合には分散状態が低下するため適していない。
また、カーボンナノチューブの形状は、直径が０．０１〜０．１μｍで、長さが０．０５〜０．５μｍが好ましく、より好ましくは直径が０．０１〜０．０５μｍで、長さが０．０５〜０．１μｍである。カーボンナノチューブの直径が０．０１μｍ、長さが０．０５μｍより小さい場合には凝集が生じやすく適しておらず、カーボンナノチューブの直径が０．１μｍ、長さが０．５μｍより大きくなると分散の均一性が低下するため適していない。
カーボンとしては、カーボンブラック等がある。粒径としては、平均粒径が０．０１〜０．２μｍが好ましい。これより小さいと粉塵の問題があり、この範囲より大きいと分散が悪くなり、均一な膜形成が難しくなる。
【００３６】
本発明に用いられる添加物（Ｃ）は、カーボンナノチューブ、フラーレンもしくはカーボンを含有し、さらに、エポキシ樹脂、ウレタン樹脂、シリコーン樹脂などの熱硬化性の樹脂、あるいは、アクリル樹脂、ポリエステル、ポリイミドなどの熱可塑性の樹脂等、目的や用途に応じて公知の各種樹脂の中から選択する樹脂と共に用いることが好ましい。
【００３７】
添加物（Ｃ）におけるフラーレン、カーボンナノチューブ、カーボンの含有量は、樹脂１００質量％に対して０．０１質量％〜１０質量％であることが好ましい。フラーレン、カーボンナノチューブ、カーボンの含有量が０．０１質量％より少ない場合には、耐久性の向上が認められず、フラーレン、カーボンナノチューブ、カーボンの含有量が１０質量％より多い場合には樹脂被覆層が脆くなって、耐久性が悪化する。
【００３８】
これらのフラーレン、カーボンナノチューブ、カーボン等は、コーティングに使用する溶媒、あるいは被覆用樹脂溶液に投入して、ボールミル、ビーズミル等メディアを使用した分散機、あるいは高速回転する羽根を備えた攪拌機を使用することによって均一に分散させる。
樹脂を含む添加物（Ｃ）を層状として形成する方法としては、スプレードライ法、浸漬法、あるいはパウダーコーティング法等公知の方法が使用できる。
【００３９】
−粒子（Ｄ）−
本発明では、粒子（Ｄ）としてＧａ，Ｚｎ及びＳｎの中からの１種類以上を含む粒子、好ましくは酸化物粒子を含有する。Ｇａ，Ｚｎ及びＳｎの中からの１種類以上の粒子を含有することによって更に導電性を強化できる。
粒子（Ｄ）は、２０〜９０ｎｍであることが好ましく、３０〜８０ｎｍであることがより好ましい。
【００４０】
粒子（Ｄ）は、磁性インク中に０．１〜１０重量％含有されることが好ましく、０．５〜５重量％含有されることがより好ましい。
Ｇａ，Ｚｎ及びＳｎの中からの１種類以上を含む粒子は、磁性インク中に０．１〜１０重量％含有されることが磁気特性に大きく影響しないで、導電性を強化できるため好ましい。
【００４１】
・電磁シールドおよび金属対応ＲＦＩＤ
また、本発明に係る電磁シールドおよび金属対応ＲＦＩＤは、上述した導電性磁性インクを含有する（塗布して形成された）導電性磁性層を備えるものである。
【実施例】
【００４２】
以下、実施例および比較例を挙げて本発明をさらに具体的に説明するが、本発明は、これらの実施例に限定されるものではない。
【００４３】
［実施例１］
＜原材料組成＞
・酸化物磁性ナノ粒子（Ａ）
γ−Ｆｅ２Ｏ３                                            １０    ｇ
（戸田工業製、粒子サイズは約５０ｎｍ）
・分散剤（Ｂ）
ウレタン変性共重合ポリエステル                          ２０    ｇ
（ＴＯＹＯＢＯ  商品名ＵＲ８２００）
溶媒                                                    ３０    ｍｌ
（メチルイソブチルケトン８５％、トルエン５％、キシレン１０％）
・添加物（Ｃ）
フラーレン                                                ２    ｇ
（Ｃ６０：７０％、Ｃ７０：３０％、平均３０ｎｍ）
・粒子（Ｄ）
Ｇａ                                                      １    ｇ
（ガリウム−アセチルアセトン（Ｇａ（ＣＨ３ＣＯＣＨＣＯＣＨ３）３））
（アセトン、トルエンに溶解するナノ粒子）
【００４４】
上記原材料を容器に入れて、超音波洗浄機で６０分攪拌した。この磁性インクは実際に塗布可能なインクであった。
塗布は武蔵エンジニアリングのエアロジェットを用いディスペンサー方式を用い、塗布量はかけているエア圧力とディスペンスする穴内径を１２０μで塗布した。
塗布後は１５０度の電気炉にて１時間乾燥した。
【００４５】
［実施例２］
＜原材料組成＞
・酸化物磁性ナノ粒子（Ａ）
ＢａＦｅ                                                １０    ｇ
（戸田工業製、粒子サイズは約５０ｎｍ）
・分散剤（Ｂ）
ウレタン変性共重合ポリエステル                          ２０    ｇ
（ＴＯＹＯＢＯ  商品名ＵＲ８２００）
溶媒                                                    ３０    ｍｌ
（溶媒：メチルエチルケトン８５％、トルエン５％、キシレン１０％）
・添加物（Ｃ）
カーボンナノチューブ                                      ３    ｇ
（米国CNano Technology製：ペースト）
・粒子（Ｄ）
Ｚｎ                                                      １    ｇ
（超微粒子ＺｎＯ（商品名：ＦＩＮＥＸ−３０  ３５ｎｍ））
【００４６】
上記原材料を容器に入れて、超音波洗浄機で６０分攪拌した。この磁性インクは実際に塗布可能なインクであった。
塗布は武蔵エンジニアリングのエアロジェットを用いディスペンサー方式を用い、塗布量はかけているエア圧力とディスペンスする穴内径を１２０μで塗布した。
塗布後は１５０度の電気炉にて１時間乾燥した。
【００４７】
［実施例３］
＜原材料組成＞
・酸化物磁性ナノ粒子（Ａ）
γ−Ｆｅ２Ｏ３                                            １０    ｇ
（戸田工業製、粒子サイズは約５０ｎｍ）
・分散剤（Ｂ）
ウレタン変性共重合ポリエステル                          ２０    ｇ
（ＴＯＹＯＢＯ  商品名ＵＲ８２００）
溶媒                                                    ３０    ｍｌ
（溶媒：メチルエチルケトン８５％、トルエン５％、キシレン１０％）
・添加物（Ｃ）
フラーレン                                                ３    ｇ
（Ｃ６０：７０％、Ｃ７０：３０％、平均３０ｎｍ）
・粒子（Ｄ）
Ｓｎ                                                      ０．３ｇ
（ＳｎＯ２酸化スズ：市販品（気相法  ＢＥＴ換算値  ３５ｎｍ）
【００４８】
上記原材料を容器に入れて、超音波洗浄機で６０分攪拌した。この磁性インクは実際に塗布可能なインクであった。
塗布は武蔵エンジニアリングのエアロジェットを用いディスペンサー方式を用い、塗布量はかけているエア圧力とディスペンスする穴内径を１２０μで塗布した。
塗布後は１５０度の電気炉にて１時間乾燥した。
【００４９】
［実施例４］
＜原材料組成＞
・酸化物磁性ナノ粒子（Ａ）
ＢａＦｅ                                                １０    ｇ
（戸田工業製、粒子サイズは約９０ｎｍ）
・分散剤（Ｂ）
ウレタン変性共重合ポリエステル                          ２０    ｇ
（ＴＯＹＯＢＯ  商品名ＵＲ８２００）
溶媒                                                    ３０    ｍｌ
（溶媒：メチルエチルケトン８５％、トルエン５％、キシレン１０％）
・添加物（Ｃ）
フラーレン                                                ３    ｇ
（Ｃ６０：７０％、Ｃ７０：３０％、平均３０ｎｍ）
・粒子（Ｄ）
Ｇａ                                                      １    ｇ
（ガリウム−アセチルアセトン（Ｇａ（ＣＨ３ＣＯＣＨＣＯＣＨ３）３））
（アセトン、トルエンに溶解するナノ粒子）
【００５０】
上記原材料を容器に入れて、超音波洗浄機で６０分攪拌した。この磁性インクは実際に塗布可能なインクであった。
塗布は武蔵エンジニアリングのエアロジェットを用いディスペンサー方式を用い、塗布量はかけているエア圧力とディスペンスする穴内径を１２０μで塗布した。
塗布後は１５０度の電気炉にて１時間乾燥した。
【００５１】
［実施例５〜８］
実施例１〜実施例４で作製した磁性インクを用いて、電磁シールド用に基板としてのＰＥＴ（１００μｍ；Ａ４サイズ）上に磁性インクを４０μｍ形成したのち、接着剤付ＰＥＴ（１００μｍ；Ａ４サイズ）を設け、電磁シールドをそれぞれ作製した。
それぞれの上に市販ＲＦＩＤを接着して、ＲＦＩＤ評価を行った。
【００５２】
（ＲＦＩＤ評価）
キャリア周波数帯域はＵＨＦ帯の９００ＭＨｚ帯でVoyantic Ltd.社製の装置を用いて上記作成した電磁シールドとＲＦＩＤとを鉄板にはりつけて、EC  Global標準測定を行い何ｍ飛ぶかを測定した。
比較例として電磁シールド無しの場合との比較をした。
【００５３】
（ＲＦＩＤ評価結果）
実施例５：１．２ｍ
実施例６：１．５ｍ
実施例７：１．３ｍ
実施例８：１．０ｍ
比較例  ：０    ｍ
【００５４】
比較例は０ｍであったが、実施例５〜８は上記のとおり良好な結果を示し、金属対応ＲＦＩＤとして充分使用できることがわかった。つまり電磁シールド用としては有効であることがわかる。
【００５５】
本発明は、上記の液体磁性ナノ粒子材料系の使用に関し、この使用には、磁気冷却、磁気印刷、磁気インク、ローター潤滑、変圧器、低騒音レベルソレノイド、切り換え装置、磁性流体、磁気的に活性なファイバー、強化ポリマー複合材料、真空システムのシーリング、減衰システム、拡声器、地磁気検出器、アクチュエータ、触媒反応、金属回収又は浄水、通信技術におけるインダクタ及びアンテナ、磁気シールド及びマイクロ波吸収、ポリマー硬化、エキポシ樹脂硬化、非接触加熱、ならびに、生物工学、獣医学又は医学的な使用が含まれる。
【００５６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００５７】
５０  装置
５１  素材
５２  基板
５３  凹部
５５  ハニカム状中空構造体
【先行技術文献】
【特許文献】
【００５８】
【特許文献１】特許第４４３２４４０号公報
【特許文献２】特開２０００−５４０１２号公報
【特許文献３】米国特許第６１６２５３２号（特開２０００−４８３４０号公報）
【特許文献４】特開２０１０−０４２６６８号公報
【特許文献５】特開２００５−３５０３３９号公報
【特許文献６】特開２００２−０３８０３３号公報
【特許文献７】特開２００２−２５５５６０号公報
【特許文献８】特開２０１１−０１８４２２号公報
【特許文献９】特開平０５−２０６６７６号公報
【図３】
2014012794.tif 000003
【図１】
2014012794.tif 000004
【図２】
2014012794.tif 000005